【手続補正書】
【提出日】令和2年8月17日(2020.8.17)
【手続補正１】
【補正対象書類名】特許請求の範囲
【補正対象項目名】全文
【補正方法】変更
【補正の内容】
【特許請求の範囲】
【請求項１】
式（Ｉ）又は式（ＩＩ）で表される１種以上の単量体を含む組成物であって、
前記組成物は、プロ触媒と、熱活性化剤又は光活性化剤とをさらに含み、
ａ）前記式（Ｉ）の単量体は、
【化１０−１】
2020524722.tif 000001
【化１０−２】
2020524722.tif 000002
【化１０−３】
2020524722.tif 000003
【化１０−４】
2020524722.tif 000004
【化１０−５】
2020524722.tif 000005
【化１０−６】
2020524722.tif 000006
からなる群より選択され、
ｂ）前記式（ＩＩ）の単量体は、
【化６】
2020524722.tif 000007
であり、
式中、
ｎは０、１又は２の整数であり、
Ｒ７、Ｒ８、Ｒ９、Ｒ１０は、同じであるか異なり、それぞれ独立して、水素；ハロゲン；メチル、エチル、直鎖又は分岐（Ｃ３−Ｃ１６）アルキル、パーフルオロ（Ｃ１−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール、パーフルオロ（Ｃ６−Ｃ１０）アリール（Ｃ１−Ｃ３）アルキルから選択されるヒドロカルビル基又はハロヒドロカルビル基；及び式（Ｂ）の基：
−Ｙ−Ａｒｙｌ１      （Ｂ）
［式中、
Ｙは、（ＣＲ５Ｒ６）ａ、Ｏ（ＣＲ５Ｒ６）ａ、（ＣＲ５Ｒ６）ａＯ（ここで、ａ、Ｒ５、Ｒ６は、前記と同義である。）からなる群より選択され、
Ａｒｙｌ１は、フェニル又は１つ以上の（Ｃ１−Ｃ６）アルキルで置換されたフェニルである。］；
からなる群より選択され、
また、ここで、前記式（Ｉ）の単量体は少なくとも１．５の屈折率を有し、前記式（ＩＩ）の単量体は１．６未満の屈折率と１００センチポアズ未満の粘度を有し、前記組成物は室温で透明な液体の形態である、組成物。
【請求項２】
前記組成物は、少なくとも２種の単量体を含み、
第１単量体は、前記式（Ｉ）の単量体であり、
第２単量体は、前記式（ＩＩ）の単量体であって、１．６未満の屈折率と１００センチポアズ未満の粘度を有し、
前記第１単量体は、前記第２単量体と完全に混和して透明な溶液を形成する、請求項１に記載の組成物。
【請求項３】
前記組成物は、前記式（Ｉ）の単量体と前記式（ＩＩ）の単量体とを０：１００〜１００：０のモル比で含有する、請求項１に記載の組成物。
【請求項４】
前記組成物は、前記式（Ｉ）の単量体と前記式（ＩＩ）の単量体とを５：９５〜９５：５のモル比で含有する、請求項１または２に記載の組成物。
【請求項５】
前記組成物は、５０℃〜１００℃の温度に加熱することにより実質的に透明な膜を形成する、請求項１から４のいずれか一項に記載の組成物。
【請求項６】
前記膜は、９０％以上の可視光透過率を有する、請求項５に記載の組成物。
【請求項７】
前記式（ＩＩ）の単量体は、
【化１１−１】
2020524722.tif 000008
【化１１−２】
2020524722.tif 000009
からなる群より選択される、請求項１から６のいずれか一項に記載の組成物。
【請求項８】
式（ＩＩＩ）の単量体又は式（ＩＶ）の単量体から選択された１種以上の単量体をさらに含み、
前記式（ＩＩＩ）の単量体は、
【化７】
2020524722.tif 000010
であり、
式中、
ｏは０〜２（両端値を含む。）の整数であり、
Ｄは、ＳｉＲ１４Ｒ１５Ｒ１６、又は
−（ＣＨ２）ｃ−Ｏ−ＳｉＲ１４Ｒ１５Ｒ１６      （Ｅ）；
−（ＣＨ２）ｃ−ＳｉＲ１４Ｒ１５Ｒ１６      （Ｆ）；及び
−（ＳｉＲ１４Ｒ１５）ｃ−Ｏ−ＳｉＲ１４Ｒ１５Ｒ１６      （Ｇ）；
（式中、ｃは１〜１０（両端値を含む。）の整数であり、ＣＨ２の１つ以上は（Ｃ１−Ｃ１０）アルキル又は（Ｃ１−Ｃ１０）パーフルオロアルキルで置換されてもよい。）から選択される基であり、
Ｒ１１、Ｒ１２、Ｒ１３は、同じであるか異なり、それぞれ独立して、水素、ハロゲン及びヒドロカルビルから選択され、前記ヒドロカルビルは、メチル、エチル、直鎖又は分岐（Ｃ３−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ３）アルキル、（Ｃ１−Ｃ１２）アルコキシ、（Ｃ３−Ｃ１２）シクロアルコキシ、（Ｃ６−Ｃ１２）ビシクロアルコキシ、（Ｃ７−Ｃ１４）トリシクロアルコキシ、（Ｃ６−Ｃ１０）アリールオキシ（Ｃ１−Ｃ３）アルキル又は（Ｃ６−Ｃ１０）アリールオキシから選択され、
Ｒ１４、Ｒ１５、Ｒ１６は、それぞれ互いに独立して、メチル、エチル、直鎖又は分岐（Ｃ３−Ｃ９）アルキル、置換又は非置換の（Ｃ６−Ｃ１４）アリール、メトキシ、エトキシ、直鎖又は分岐（Ｃ３−Ｃ９）アルコキシ又は置換又は非置換の（Ｃ６−Ｃ１４）アリールオキシから選択され、
前記式（ＩＶ）の単量体は、
【化８】
2020524722.tif 000011
であり、
式中、
Ｚは、置換又は非置換の（Ｃ１−Ｃ１２）アルキレン、−（ＣＨ２）ｄＯ（ＣＨ２）ｅ−、−（ＣＨ２）ｄ（ＳｉＲ２６Ｒ２７）（ＯＳｉＲ２８Ｒ２９）ｆ（ＣＨ２）ｅ−からなる群より選択され、ここで、ｄ、ｅ、ｆは、独立して、０〜６（両端値を含む。）の整数であり、Ｒ２６、Ｒ２７、Ｒ２８、Ｒ２９は、同じであるか異なり、それぞれ独立して、メチル、エチル、直鎖又は分岐（Ｃ３−Ｃ１２）アルキル、及び下記
【化９】
2020524722.tif 000012
の式から選択されるアリーレンから選択され、
Ｒ１７、Ｒ１８、Ｒ１９、Ｒ２０、Ｒ２１、Ｒ２２は、同じであるか異なり、それぞれ独立して、水素、ハロゲン及びヒドロカルビルから選択され、ここで、ヒドロカルビルは、メチル、エチル、直鎖又は分岐（Ｃ３−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ３）アルキル、（Ｃ１−Ｃ１２）アルコキシ、（Ｃ３−Ｃ１２）シクロアルコキシ、（Ｃ６−Ｃ１２）ビシクロアルコキシ、（Ｃ７−Ｃ１４）トリシクロアルコキシ、（Ｃ６−Ｃ１０）アリールオキシ（Ｃ１−Ｃ３）アルキル又は（Ｃ６−Ｃ１０）アリールオキシから選択される、請求項１から７のいずれか一項に記載の組成物。
【請求項９】
前記式（ＩＩＩ）の単量体は、
【化１２−１】
2020524722.tif 000013
【化１２−２】
2020524722.tif 000014
からなる群より選択される、請求項８に記載の組成物。
【請求項１０】
前記式（ＩＶ）の単量体は、
【化１３−１】
2020524722.tif 000015
【化１３−２】
2020524722.tif 000016
からなる群より選択される、請求項８または９に記載の組成物。
【請求項１１】
前記プロ触媒は、
パラジウム（ＩＩ）ビス（トリシクロヘキシルホスフィン）ジクロリド；
パラジウム（ＩＩ）ビス（トリシクロヘキシルホスフィン）ジブロミド；
パラジウム（ＩＩ）ビス（トリシクロヘキシルホスフィン）ジアセテート；及び
パラジウム（ＩＩ）ビス（トリシクロヘキシルホスフィン）ビス（トリフルオロアセテート）；
からなる群より選択される、請求項１から１０のいずれか一項に記載の組成物。
【請求項１２】
前記熱活性化剤又は光活性化剤は、
【化１４】
2020524722.tif 000017
である、請求項１から１１のいずれか一項に記載の組成物。
【請求項１３】
５−（２−（［１，１’−ビフェニル］−４−イルオキシ）エチル）ビシクロ［２．２．１］ヘプト−２−エン（ＮＢＥｔＯＰｈＰｈ）、５−フェネチルビシクロ［２．２．１］ヘプト−２−エン（ＰＥＮＢ）、パラジウム（ＩＩ）ビス（トリシクロヘキシルホスフィン）ジアセテート及びトリルクミルヨードニウム−テトラキスペンタフルオロフェニルボレートを含む、請求項１から１２のいずれか一項に記載の組成物。
【請求項１４】
実質的に透明な膜を形成するためのキットであって、
請求項１から１３のいずれか一項に記載の組成物を含む、キット。
【請求項１５】
少なくとも２種の単量体を含み、第１単量体は式（Ｉ）の単量体であり、第２単量体は式（ＩＩ）の単量体であり、
前記式（Ｉ）の単量体は前記式（ＩＩ）の単量体に完全に溶解可能であり、
前記組成物は、５０℃〜１００℃の温度に加熱することにより、少なくとも９０％の可視光透過率を有する実質的に透明な膜を形成する、請求項１４に記載のキット。
【手続補正２】
【補正対象書類名】明細書
【補正対象項目名】０１１０
【補正方法】変更
【補正の内容】
【０１１０】
特定の先行実施例によって本発明を説明したが、本発明はこれらにより限定されるものと解釈すべきではなく、むしろ発明は上記に開示したような一般領域を包括するものである。本発明の趣旨及び範囲から逸脱することなく、様々な変形及び実施形態が行われ得る。
この明細書により開示される事項には、以下のものが含まれる。
〔１〕  式（Ｉ）又は式（ＩＩ）で表される１種以上の単量体を含む組成物であって、
前記組成物は、プロ触媒と、熱活性化剤又は光活性化剤とをさらに含み、
ａ）前記式（Ｉ）の単量体は、
【化４１】
2020524722.tif 000018
であり、
式中、
ｍは０、１又は２の整数であり、
Ｒ１、Ｒ２、Ｒ３、Ｒ４の少なくとも１つは：
式（Ａ）の基：
−Ｘ−Ａｒｙｌ      （Ａ）；
式（Ａ１）の基：
【化４２】
2020524722.tif 000019
式（Ａ２）の基：
【化４３】
2020524722.tif 000020
式（Ａ３）の基：
【化４４】
2020524722.tif 000021
式（Ａ４）の基：
【化４５】
2020524722.tif 000022
［式中、
Ｘは、Ｏ、ＣＯ、Ｃ（Ｏ）Ｏ、ＯＣ（Ｏ）、ＯＣ（Ｏ）Ｏ、Ｓ、（ＣＲ５Ｒ６）ａ、Ｏ（ＣＲ５Ｒ６）ａ、（ＣＲ５Ｒ６）ａＯ、Ｃ（Ｏ）（ＣＲ５Ｒ６）ａ、（ＣＲ５Ｒ６）ａＣ（Ｏ）、Ｃ（Ｏ）Ｏ（ＣＲ５Ｒ６）ａ、（ＣＲ５Ｒ６）ａＣ（Ｏ）Ｏ、ＯＣ（Ｏ）（ＣＲ５Ｒ６）ａ、（ＣＲ５Ｒ６）ａＯＣ（Ｏ）、（ＣＲ５Ｒ６）ａＯＣ（Ｏ）Ｏ、（ＣＲ５Ｒ６）ａＯＣ（Ｏ）Ｏ（ＣＲ５Ｒ６）ａ、ＯＣ（Ｏ）Ｏ（ＣＲ５Ｒ６）ａ、Ｓ（ＣＲ５Ｒ６）ａ、（ＣＲ５Ｒ６）ａＳ、（ＳｉＲ５Ｒ６）ａ、Ｏ（ＳｉＲ５Ｒ６）ａ、（ＳｉＲ５Ｒ６）ａＯ（ここで、Ｒ５及びＲ６は、同じであるか異なり、それぞれ独立して、水素、メチル、エチル、直鎖又は分岐（Ｃ３−Ｃ１２）アルキル、置換又は非置換の（Ｃ６−Ｃ１４）アリールから選択され、ａは０〜１２（両端値を含む。）の整数である。）からなる群より選択され、
Ａｒｙｌは、置換又は非置換のビフェニル、置換又は非置換のナフチル、置換又は非置換のターフェニル、置換又は非置換のアントラセニル、置換又は非置換のフルオレニルであり、
ｋは１〜１２の整数であり、
Ｒ２３、Ｒ２４及びＲ２５は、同じであるか異なり、それぞれ独立して、水素、メチル、エチル、直鎖又は分岐（Ｃ３−Ｃ１２）アルキル、パーフルオロ（Ｃ１−Ｃ１２）アルキル、メトキシ、エトキシ、直鎖又は分岐（Ｃ３−Ｃ１２）アルコキシ、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール、パーフルオロ（Ｃ６−Ｃ１０）アリール（Ｃ１−Ｃ３）アルキルからなる群より選択されるか、あるいは、
Ｒ２３及びＲ２４が、これらが結合している介在炭素原子とともに置換又は非置換の（Ｃ５−Ｃ１４）環、（Ｃ５−Ｃ１４）二環、又は（Ｃ５−Ｃ１４）三環を形成し、
Ａｒｙｌｅｎｅは、置換又は非置換の２価（Ｃ６−Ｃ１４）アリールである。］；
からなる群より選択され、
残りのＲ１、Ｒ２、Ｒ３、Ｒ４は、同じであるか異なり、それぞれ独立して、水素；ハロゲン；メチル、エチル、直鎖又は分岐（Ｃ３−Ｃ１２）アルキル、パーフルオロ（Ｃ１−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール、パーフルオロ（Ｃ６−Ｃ１０）アリール（Ｃ１−Ｃ３）アルキルから選択されるヒドロカルビル基又はハロヒドロカルビル基；からなる群より選択される基であるか、あるいは、
Ｒ１及びＲ２の一方が、Ｒ３及びＲ４の一方と、これらが結合している炭素原子とともに、置換又は非置換の（Ｃ５−Ｃ１４）環、（Ｃ５−Ｃ１４）二環又は（Ｃ５−Ｃ１４）三環を形成しており、
ｂ）前記式（ＩＩ）の単量体は、
【化４６】
2020524722.tif 000023
であり、
式中、
ｎは０、１又は２の整数であり、
Ｒ７、Ｒ８、Ｒ９、Ｒ１０は、同じであるか異なり、それぞれ独立して、水素；ハロゲン；メチル、エチル、直鎖又は分岐（Ｃ３−Ｃ１６）アルキル、パーフルオロ（Ｃ１−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール、パーフルオロ（Ｃ６−Ｃ１０）アリール（Ｃ１−Ｃ３）アルキルから選択されるヒドロカルビル基又はハロヒドロカルビル基；及び式（Ｂ）の基：
−Ｙ−Ａｒｙｌ１      （Ｂ）
［式中、
Ｙは、（ＣＲ５Ｒ６）ａ、Ｏ（ＣＲ５Ｒ６）ａ、（ＣＲ５Ｒ６）ａＯ（ここで、ａ、Ｒ５、Ｒ６は、前記と同義である。）からなる群より選択され、
Ａｒｙｌ１は、フェニル又は１つ以上の（Ｃ１−Ｃ６）アルキルで置換されたフェニルである。］；
からなる群より選択され、
また、ここで、前記式（Ｉ）の単量体は少なくとも１．５の屈折率を有し、前記組成物は室温で透明な液体の形態である、組成物。
〔２〕  前記組成物は、少なくとも２種の単量体を含み、
第１単量体は、式（Ｉ）の単量体であり、
第２単量体は、式（ＩＩ）の単量体であって、１．６未満の屈折率と１００センチポアズ未満の粘度を有し、
前記第１単量体は、前記第２単量体と完全に混和して透明な溶液を形成する、上記〔１〕に記載の組成物。
〔３〕  前記組成物は、前記式（Ｉ）の単量体と前記式（ＩＩ）の単量体とを０：１００〜１００：０のモル比で含有する、上記〔１〕に記載の組成物。
〔４〕  前記組成物は、前記式（Ｉ）の単量体と前記式（ＩＩ）の単量体とを５：９５〜９５：５のモル比で含有する、上記〔１〕に記載の組成物。
〔５〕  前記組成物は、５０℃〜１００℃の温度に加熱することにより実質的に透明な膜を形成する、上記〔１〕に記載の組成物。
〔６〕  前記膜は、可視光の９０％以上の透過率を有する、上記〔５〕に記載の組成物。
〔７〕  前記膜は、可視光の９５％以上の透過率を有する、上記〔５〕に記載の組成物。
〔８〕  式（ＩＩＩ）の単量体又は式（ＩＶ）の単量体から選択された１種以上の単量体をさらに含み、
前記式（ＩＩＩ）の単量体は、
【化４７】
2020524722.tif 000024
であり、
式中、
ｏは０〜２（両端値を含む。）の整数であり、
Ｄは、ＳｉＲ１４Ｒ１５Ｒ１６、又は
−（ＣＨ２）ｃ−Ｏ−ＳｉＲ１４Ｒ１５Ｒ１６      （Ｅ）；
−（ＣＨ２）ｃ−ＳｉＲ１４Ｒ１５Ｒ１６      （Ｆ）；及び
−（ＳｉＲ１４Ｒ１５）ｃ−Ｏ−ＳｉＲ１４Ｒ１５Ｒ１６      （Ｇ）；
（式中、ｃは１〜１０（両端値を含む。）の整数であり、ＣＨ２の１つ以上は（Ｃ１−Ｃ１０）アルキル又は（Ｃ１−Ｃ１０）パーフルオロアルキルで置換されてもよい。）から選択される基であり、
Ｒ１１、Ｒ１２、Ｒ１３は、同じであるか異なり、それぞれ独立して、水素、ハロゲン及びヒドロカルビルから選択され、前記ヒドロカルビルは、メチル、エチル、直鎖又は分岐（Ｃ３−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ３）アルキル、（Ｃ１−Ｃ１２）アルコキシ、（Ｃ３−Ｃ１２）シクロアルコキシ、（Ｃ６−Ｃ１２）ビシクロアルコキシ、（Ｃ７−Ｃ１４）トリシクロアルコキシ、（Ｃ６−Ｃ１０）アリールオキシ（Ｃ１−Ｃ３）アルキル又は（Ｃ６−Ｃ１０）アリールオキシから選択され、
Ｒ１４、Ｒ１５、Ｒ１６は、それぞれ互いに独立して、メチル、エチル、直鎖又は分岐（Ｃ３−Ｃ９）アルキル、置換又は非置換の（Ｃ６−Ｃ１４）アリール、メトキシ、エトキシ、直鎖又は分岐（Ｃ３−Ｃ９）アルコキシ又は置換又は非置換の（Ｃ６−Ｃ１４）アリールオキシから選択され、
前記式（ＩＶ）の単量体は、
【化４８】
2020524722.tif 000025
であり、
式中、
Ｚは、置換又は非置換の（Ｃ１−Ｃ１２）アルキレン、−（ＣＨ２）ｄＯ（ＣＨ２）ｅ−、−（ＣＨ２）ｄ（ＳｉＲ２６Ｒ２７）（ＯＳｉＲ２８Ｒ２９）ｆ（ＣＨ２）ｅ−からなる群より選択され、ここで、ｄ、ｅ、ｆは、独立して、０〜６（両端値を含む。）の整数であり、Ｒ２６、Ｒ２７、Ｒ２８、Ｒ２９は、同じであるか異なり、それぞれ独立して、メチル、エチル、直鎖又は分岐（Ｃ３−Ｃ１２）アルキル、及び下記
【化４９】
2020524722.tif 000026
の式から選択されるアリーレンから選択され、
Ｒ１７、Ｒ１８、Ｒ１９、Ｒ２０、Ｒ２１、Ｒ２２は、同じであるか異なり、それぞれ独立して、水素、ハロゲン及びヒドロカルビルから選択され、ここで、ヒドロカルビルは、メチル、エチル、直鎖又は分岐（Ｃ３−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ３）アルキル、（Ｃ１−Ｃ１２）アルコキシ、（Ｃ３−Ｃ１２）シクロアルコキシ、（Ｃ６−Ｃ１２）ビシクロアルコキシ、（Ｃ７−Ｃ１４）トリシクロアルコキシ、（Ｃ６−Ｃ１０）アリールオキシ（Ｃ１−Ｃ３）アルキル又は（Ｃ６−Ｃ１０）アリールオキシから選択される、上記〔１〕に記載の組成物。
〔９〕前記式（Ｉ）の単量体は、
【化５０−１】
2020524722.tif 000027
【化５０−２】
2020524722.tif 000028
【化５０−３】
2020524722.tif 000029
【化５０−４】
2020524722.tif 000030
【化５０−５】
2020524722.tif 000031
【化５０−６】
2020524722.tif 000032
からなる群より選択される、上記〔１〕に記載の組成物。
〔１０〕  前記式（ＩＩ）の単量体は、
【化５１−１】
2020524722.tif 000033
【化５１−２】
2020524722.tif 000034
からなる群より選択される、上記〔１〕に記載の組成物。
〔１１〕  前記式（ＩＩＩ）の単量体は、
【化５２−１】
2020524722.tif 000035
【化５２−２】
2020524722.tif 000036
からなる群より選択される、上記〔１〕に記載の組成物。
〔１２〕  前記式（ＩＶ）の単量体は、
【化５３−１】
2020524722.tif 000037
【化５３−２】
2020524722.tif 000038
からなる群より選択される、上記〔１〕に記載の組成物。
〔１３〕  前記プロ触媒は、
パラジウム（ＩＩ）ビス（トリシクロヘキシルホスフィン）ジクロリド；
パラジウム（ＩＩ）ビス（トリシクロヘキシルホスフィン）ジブロミド；
パラジウム（ＩＩ）ビス（トリシクロヘキシルホスフィン）ジアセテート；及び
パラジウム（ＩＩ）ビス（トリシクロヘキシルホスフィン）ビス（トリフルオロアセテート）；
からなる群より選択される、上記〔１〕に記載の組成物。
〔１４〕  前記熱活性化剤又は光活性化剤は、
【化５４】
2020524722.tif 000039
である、上記〔１〕に記載の組成物。
〔１５〕  ５−（２−（［１，１’−ビフェニル］−４−イロキシ）エチル）ビシクロ［２．２．１］ヘプト−２−エン（ＮＢＥｔＯＰｈＰｈ）、５−フェネチルビシクロ［２．２．１］ヘプト−２−エン（ＰＥＮＢ）、パラジウム（ＩＩ）ビス（トリシクロヘキシル−ホスフィン）ジアセテート及びトリルクミルヨードニウム−テトラキスペンタフルオロフェニルボレートを含む、上記〔１〕に記載の組成物。
〔１６〕  実質的に透明な膜を形成するためのキットであって、
式（Ｉ）又は式（ＩＩ）で表される１種以上の単量体、プロ触媒、及び熱活性化剤又は光活性化剤を含み、
ａ）前記式（Ｉ）の単量体は、
【化５５】
2020524722.tif 000040
であり、
式中、
ｍは０、１又は２の整数であり、
Ｒ１、Ｒ２、Ｒ３、Ｒ４の少なくとも１つは：
式（Ａ）の基：
−Ｘ−Ａｒｙｌ      （Ａ）；
式（Ａ１）の基：
【化５６】
2020524722.tif 000041
式（Ａ２）の基：
【化５７】
2020524722.tif 000042
式（Ａ３）の基：
【化５８】
2020524722.tif 000043
式（Ａ４）の基：
【化５９】
2020524722.tif 000044
［式中、
Ｘは、Ｏ、Ｃ（Ｏ）Ｏ、ＯＣ（Ｏ）、Ｓ、（ＣＲ５Ｒ６）ａ、Ｏ（ＣＲ５Ｒ６）ａ、（ＣＲ５Ｒ６）ａＯ、Ｃ（Ｏ）Ｏ（ＣＲ５Ｒ６）ａ、（ＣＲ５Ｒ６）ａＣ（Ｏ）Ｏ、ＯＣ（Ｏ）（ＣＲ５Ｒ６）ａ、（ＣＲ５Ｒ６）ａＯＣ（Ｏ）、Ｓ（ＣＲ５Ｒ６）ａ、（ＣＲ５Ｒ６）ａＳ、（ＳｉＲ５Ｒ６）ａ、Ｏ（ＳｉＲ５Ｒ６）ａ、（ＳｉＲ５Ｒ６）ａＯ（ここで、Ｒ５及びＲ６は、同じであるか異なり、それぞれ独立して、水素、メチル、エチル、直鎖又は分岐（Ｃ３−Ｃ１２）アルキルを示し、ａは０〜１２（両端値を含む。）の整数である。）からなる群より選択され、
Ａｒｙｌは、置換又は非置換のビフェニル、置換又は非置換のナフチル、置換又は非置換のターフェニル、置換又は非置換のアントラセニル、置換又は非置換のフルオレニルであり、
ｋは１〜１２の整数であり、
Ｒ２３、Ｒ２４、Ｒ２５は、同じであるか異なり、それぞれ独立して、水素、メチル、エチル、直鎖又は分岐（Ｃ３−Ｃ１２）アルキル、パーフルオロ（Ｃ１−Ｃ１２）アルキル、メトキシ、エトキシ、直鎖又は分岐（Ｃ３−Ｃ１２）アルコキシ、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール、パーフルオロ（Ｃ６−Ｃ１０）アリール（Ｃ１−Ｃ３）アルキルからなる群より選択されるか、あるいは、
Ｒ２３及びＲ２４が、これらが結合している介在炭素原子とともに置換又は非置換の（Ｃ５−Ｃ１４）環、（Ｃ５−Ｃ１４）二環、又は（Ｃ５−Ｃ１４）三環を形成し、
Ａｒｙｌｅｎｅは、置換又は非置換の２価（Ｃ６−Ｃ１４）アリールである。］；
からなる群より選択され、
残りのＲ１、Ｒ２、Ｒ３、Ｒ４は、同じであるか異なり、それぞれ独立して、水素；ハロゲン；メチル、エチル、直鎖又は分岐（Ｃ３−Ｃ１２）アルキル、ヒドロキシ（Ｃ１−Ｃ１２）アルキル、パーフルオロ（Ｃ１−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール、パーフルオロ（Ｃ６−Ｃ１０）アリール（Ｃ１−Ｃ３）アルキルから選択されるヒドロカルビル基又はハロヒドロカルビル基；からなる群より選択されるか、あるいは、
Ｒ１及びＲ２の一方が、Ｒ３及びＲ４の一方と、これらが結合している炭素原子とともに、置換又は非置換の（Ｃ５−Ｃ１４）環、（Ｃ５−Ｃ１４）二環、又は（Ｃ５−Ｃ１４）三環を形成し、
ｂ）前記式（ＩＩ）の単量体は、
【化６０】
2020524722.tif 000045
であり、
式中、
ｎは０、１又は２の整数であり、
Ｒ７、Ｒ８、Ｒ９、Ｒ１０は、同じであるか異なり、それぞれ独立して、水素；ハロゲン；メチル、エチル、直鎖又は分岐（Ｃ３−Ｃ１６）アルキル、パーフルオロ（Ｃ１−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール、パーフルオロ（Ｃ６−Ｃ１０）アリール（Ｃ１−Ｃ３）アルキルから選択されたヒドロカルビル基又はハロヒドロカルビル基；及び式（Ｂ）の基：
−Ｙ−Ａｒｙｌ１      （Ｂ）
［式中、
Ｙは、（ＣＲ５Ｒ６）ａ、Ｏ（ＣＲ５Ｒ６）ａ、（ＣＲ５Ｒ６）ａＯ（ここで、ａ、Ｒ５、Ｒ６は、前記と同義である。）からなる群より選択され、
Ａｒｙｌ１は、フェニル又は１つ以上の（Ｃ１−Ｃ６）アルキルで置換されたフェニルである。］；
からなる群より選択され、
また、ここで、前記式（Ｉ）の単量体は少なくとも１．５の屈折率を有し、前記式（ＩＩ）の第２単量体は１．６未満の屈折率と１００センチポアズ未満の粘度を有し、前記組成物は室温で透明な液体の形態である、キット。
〔１７〕  少なくとも２種の単量体を含み、第１単量体は式（Ｉ）の単量体であり、第２単量体は式（ＩＩ）の単量体であり、
前記式（Ｉ）の単量体は前記式（ＩＩ）の単量体に完全に溶解可能であり、
前記組成物を十分な時間、５０℃〜１００℃の温度に加熱することにより、少なくとも９０％の可視光透過率を有する実質的に透明な膜を形成する、上記〔１６〕に記載のキット。
〔１８〕  前記組成物は式（ＩＩＩ）の単量体又は式（ＩＶ）の単量体から選択される１種以上の単量体をさらに含み、
前記式（ＩＩＩ）の単量体は、
【化６１】
2020524722.tif 000046
であり、
式中、
ｏは０〜２（両端値を含む。）の整数であり、
Ｄは、ＳｉＲ１４Ｒ１５Ｒ１６又は
−（ＣＨ２）ｃ−Ｏ−ＳｉＲ１４Ｒ１５Ｒ１６      （Ｅ）；
−（ＣＨ２）ｃ−ＳｉＲ１４Ｒ１５Ｒ１６      （Ｆ）；及び
−（ＳｉＲ１４Ｒ１５）ｃ−Ｏ−ＳｉＲ１４Ｒ１５Ｒ１６      （Ｇ）；
（式中、ｃは１〜１０（両端値を含む。）の整数であり、ＣＨ２の１つ以上は（Ｃ１−Ｃ１０）アルキル、（Ｃ１−Ｃ１０）パーフルオロアルキル又は（Ｃ６−Ｃ１４）アリールで置換されてもよい。）から選択される基であり、
Ｒ１１、Ｒ１２、Ｒ１３は、同じであるか異なり、それぞれ独立して、水素、ハロゲン、ヒドロカルビルから選択され、前記ヒドロカルビルは、メチル、エチル、直鎖又は分岐（Ｃ３−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ３）アルキル、（Ｃ１−Ｃ１２）アルコキシ、（Ｃ３−Ｃ１２）シクロアルコキシ、（Ｃ６−Ｃ１２）ビシクロアルコキシ、（Ｃ７−Ｃ１４）トリシクロアルコキシ、（Ｃ６−Ｃ１０）アリールオキシ（Ｃ１−Ｃ３）アルキル又は（Ｃ６−Ｃ１０）アリールオキシから選択され、
Ｒ１４、Ｒ１５、Ｒ１６は、それぞれ互いに独立して、メチル、エチル、直鎖又は分岐（Ｃ３−Ｃ９）アルキル、置換又は非置換の（Ｃ６−Ｃ１４）アリール、メトキシ、エトキシ、直鎖又は分岐（Ｃ３−Ｃ９）アルコキシ又は置換又は非置換の（Ｃ６−Ｃ１４）アリールオキシから選択され、
前記式（ＩＶ）の単量体は、
【化６２】
2020524722.tif 000047
であり、
式中、
Ｚは、置換又は非置換の（Ｃ１−Ｃ１２）アルキレン、−（ＣＨ２）ｄＯ（ＣＨ２）ｅ−、−（ＣＨ２）ｄ（ＳｉＲ２６Ｒ２７）（ＯＳｉＲ２８Ｒ２９）ｆ（ＣＨ２）ｅ−（ここで、ｄ、ｅ、ｆは、独立して、０〜６（両端値を含む。）の整数である。）からなる群より選択され、Ｒ２６、Ｒ２７、Ｒ２８、Ｒ２９は、同じであるか異なり、それぞれ独立して、メチル、エチル、直鎖又は分岐（Ｃ３−Ｃ１２）アルキル、及び下記の式
【化６３】
2020524722.tif 000048
から選択されるアリーレンからなる群より選択される基であり、
Ｒ１７、Ｒ１８、Ｒ１９、Ｒ２０、Ｒ２１、Ｒ２２は、同じであるか異なり、それぞれ独立して、水素、ハロゲン及びヒドロカルビルから選択され、ここで、ヒドロカルビルは、メチル、エチル、直鎖又は分岐（Ｃ３−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ３）アルキル、（Ｃ１−Ｃ１２）アルコキシ、（Ｃ３−Ｃ１２）シクロアルコキシ、（Ｃ６−Ｃ１２）ビシクロアルコキシ、（Ｃ７−Ｃ１４）トリシクロアルコキシ、（Ｃ６−Ｃ１０）アリールオキシ（Ｃ１−Ｃ３）アルキル又は（Ｃ６−Ｃ１０）アリールオキシから選択される、上記〔１６〕に記載のキット。
〔１９〕  ５−（２−（［１，１’−ビフェニル］−２−イルオキシ）エチル）ビシクロ［２．２．１］ヘプト−２−エン（ＮＢＥｔＯＰｈＰｈ）、５−フェネチルビシクロ［２．２．１］ヘプト−２−エン（ＰＥＮＢ）、パラジウム（ＩＩ）ビス（トリシクロヘキシルホスフィン）ジアセテート及びトリルクミルヨードニウム−テトラキスペンタフルオロフェニルボレートを含む、上記〔１６〕に記載のキット。
〔２０〕  式（Ｉ）又は式（ＩＩ）で表される１種以上の単量体、プロ触媒及び熱活性化剤又は光活性化剤を含む組成物であって、
ａ）前記式（Ｉ）の単量体は、
【化６４】
2020524722.tif 000049
であり、
式中、
ｍは０、１又は２の整数であり、
Ｒ１、Ｒ２、Ｒ３、Ｒ４の少なくとも１つは：
式（Ａ）の基：
−Ｘ−Ａｒｙｌ      （Ａ）；
式（Ａ１）の基：
【化６５】
2020524722.tif 000050
式（Ａ２）の基：
【化６６】
2020524722.tif 000051
式（Ａ３）の基：
【化６７】
2020524722.tif 000052
式（Ａ４）の基：
【化６８】
2020524722.tif 000053
［式中、
Ｘは、Ｏ、ＣＯ、Ｃ（Ｏ）Ｏ、ＯＣ（Ｏ）、ＯＣ（Ｏ）Ｏ、Ｓ、（ＣＲ５Ｒ６）ａ、Ｏ（ＣＲ５Ｒ６）ａ、（ＣＲ５Ｒ６）ａＯ、Ｃ（Ｏ）（ＣＲ５Ｒ６）ａ、（ＣＲ５Ｒ６）ａＣ（Ｏ）、Ｃ（Ｏ）Ｏ（ＣＲ５Ｒ６）ａ、（ＣＲ５Ｒ６）ａＣ（Ｏ）Ｏ、ＯＣ（Ｏ）（ＣＲ５Ｒ６）ａ、（ＣＲ５Ｒ６）ａＯＣ（Ｏ）、（ＣＲ５Ｒ６）ａＯＣ（Ｏ）Ｏ、（ＣＲ５Ｒ６）ａＯＣ（Ｏ）Ｏ（ＣＲ５Ｒ６）ａ、ＯＣ（Ｏ）Ｏ（ＣＲ５Ｒ６）ａ、Ｓ（ＣＲ５Ｒ６）ａ、（ＣＲ５Ｒ６）ａＳ、（ＳｉＲ５Ｒ６）ａ、Ｏ（ＳｉＲ５Ｒ６）ａ、（ＳｉＲ５Ｒ６）ａＯ（ここで、Ｒ５及びＲ６は、同じであるか異なり、それぞれ独立して、水素、メチル、エチル、直鎖又は分岐（Ｃ３−Ｃ１２）アルキルを示し、ａは０〜１２（両端値を含む。）の整数である。）からなる群より選択され、
Ａｒｙｌは、置換又は非置換のビフェニル、置換又は非置換のナフチル、置換又は非置換のターフェニル、置換又は非置換のアントラセニル、置換又は非置換のフルオレニルであり、
ｋは１〜１２の整数であり、
Ｒ２３、Ｒ２４、Ｒ２５は、同じであるか異なり、それぞれ独立して、水素、メチル、エチル、直鎖又は分岐（Ｃ３−Ｃ１２）アルキル、パーフルオロ（Ｃ１−Ｃ１２）アルキル、メトキシ、エトキシ、直鎖又は分岐（Ｃ３−Ｃ１２）アルコキシ、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール、パーフルオロ（Ｃ６−Ｃ１０）アリール（Ｃ１−Ｃ３）アルキルからなる群より選択されるか、あるいは、
Ｒ２３及びＲ２４が、これらが結合している介在炭素原子とともに置換又は非置換の（Ｃ５−Ｃ１４）環、（Ｃ５−Ｃ１４）二環、又は（Ｃ５−Ｃ１４）三環を形成し、
Ａｒｙｌｅｎｅは、置換又は非置換の２価（Ｃ６−Ｃ１４）アリールである。］；
からなる群より選択され、
残りのＲ１、Ｒ２、Ｒ３、Ｒ４は、同じであるか異なり、それぞれ独立して、水素；ハロゲン；メチル、エチル、直鎖又は分岐（Ｃ３−Ｃ１２）アルキル、パーフルオロ（Ｃ１−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール、パーフルオロ（Ｃ６−Ｃ１０）アリール（Ｃ１−Ｃ３）アルキルから選択されるヒドロカルビル基又はハロヒドロカルビル基；からなる群より選択される基であるか、あるいは、
Ｒ１及びＲ２の一方が、Ｒ３及びＲ４の一方と、これらが結合している炭素原子とともに、置換又は非置換の（Ｃ５−Ｃ１４）環、（Ｃ５−Ｃ１４）二環又は（Ｃ５−Ｃ１４）三環を形成し、
ｂ）前記式（ＩＩ）の単量体は、
【化６９】
2020524722.tif 000054
であり、
式中、
ｎは０、１又は２の整数であり、
Ｒ７、Ｒ８、Ｒ９、Ｒ１０は、同じであるか異なり、それぞれ独立して、水素；ハロゲン；メチル、エチル、直鎖又は分岐（Ｃ３−Ｃ１６）アルキル、パーフルオロ（Ｃ１−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール、パーフルオロ（Ｃ６−Ｃ１０）アリール（Ｃ１−Ｃ３）アルキルから選択されるヒドロカルビル基又はハロヒドロカルビル基；及び式（Ｂ）の基：
−Ｙ−Ａｒｙｌ１      （Ｂ）
［式中、
Ｙは、（ＣＲ５Ｒ６）ａ、Ｏ（ＣＲ５Ｒ６）ａ、（ＣＲ５Ｒ６）ａＯ（ここで、ａ、Ｒ５、Ｒ６は、前記と同義である。）からなる群より選択され、
Ａｒｙｌ１は、フェニル又は１つ以上の（Ｃ１−Ｃ６）アルキルで置換されたフェニルである。］；
からなる群より選択され、
また、ここで、前記式（Ｉ）の単量体は１．６以上の屈折率を有し、前記式（ＩＩ）の単量体は１．６未満の屈折率と１００センチポアズ未満の粘度を有し、前記式（Ｉ）の単量体は前記式（ＩＩ）の単量体と完全に混和して透明な溶液を形成し、
前記組成物を５０℃〜１００℃の範囲の温度にさらすと、９０％超の可視光透過率を有する実質的に透明な膜を形成する、組成物。